ZEOLITE PROMOTED V/TI/W CATALYSTS
ЦЕОЛИТНЫЕ ПРОМОТИРОВАННЫЕ V/Ti/W КАТАЛИЗАТОРЫ

FIELD: chemistry.SUBSTANCE: present invention relates to catalysts, systems and methods that are suitable for purifying an exhaust gas from the combustion of a hydrocarbon fuel, and in particular an exhaust gas containing nitrogen oxides such as an exhaust gas produced by diesel engines. Described is a catalyst composition for purification of exhaust gas comprising a mixture of a first component and a second component, wherein the first component is an aluminosilicate molecular sieve component, wherein the molecular sieve component has a structure selected from MFI, BEA and FER, and wherein said aluminosilicate molecular sieve component is ionically substituted with iron Fe, and the second component is vanadium oxide supported on titanium dioxide, wherein the catalyst composition comprises from 15 to 25 wt% of the first component and 85 to 75 wt% of the second component based on the total weight of the catalytically active components in the mixture. Disclosed is a porous catalytic coating of the "washcoat" type, comprising said catalyst composition, further comprising one or more fillers, binders, processing additives, water and dopants, and a catalytic article comprising a substrate coated with said catalyst composition or comprising an embedded catalyst composition in which the substrate is selected from a metal flow-through substrate, a ceramic flow-through substrate, a flow-through wall filter, a sintered metal filter, a partial filter, and an extruded honeycomb structure of the catalyst. Exhaust gas purification method of the invention includes the steps of: a) contacting an exhaust gas stream comprising NOand / or NH, in the presence of a catalyst composition according to item 1; and b) converting at least a portion of said NOto Nand / or converting at least a portion of NHto at least one substance from Nand NO.EFFECT: technical result is improvement of catalytic characteristics of the catalyst, improvement of its high temperature parameters, improvement of hydrothermal stability, increase of resistance to sulphur and improvement of resistance to NO.8 cl, 4 ex, 5 dwg
Настоящее изобретение касается катализаторов, систем и способов, которые пригодны для очистки выхлопного газа, происходящего от сгорания углеводородного топлива, и, в частности, выхлопного газа, содержащего оксиды азота, такого как выхлопной газ, производимый дизельными двигателями. Описана каталитическая композиция для очистки выхлопного газа, содержащая смесь первого компонента и второго компонента, где первый компонент представляет собой алюмосиликатный молекулярно-ситовой компонент, где данный молекулярно-ситовой компонент имеет структуру, выбранную из МFI, ВЕА и FЕR, и где данный алюмосиликатный молекулярно-ситовой компонент подвергнут ионному замещению с железом Fe, а второй компонент представляет собой оксид ванадия, нанесенный на диоксид титана, где данная каталитическая композиция содержит от 15 до 25 мас. % первого компонента и и от 85 до 75 мас.% второго компонента в расчете на общую массу каталитически активных компонентов в смеси. Раскрыты пористое каталитическое покрытие типа "washcoat", содержащее указанную каталитическую композицию, дополнительно содержащее один или несколько наполнителей, связующих, технологических добавок, воду и легирующие примеси, и каталитическое изделие, содержащее подложку, покрытую данной каталитической композицией или содержащую внедренную каталитическую композицию, в котором данную подложку выбирают из металлической прямопроточной подложки, керамической прямопроточной подложки, фильтра с проточными стенками, спеченного металлического фильтра, частичного фильтра и экструдированной сотовой структуры катализатора. Способ очистки выхлопного газа по изобретению включает этапы, на которых: а) осуществляют контакт потока выхлопного газа, содержащего NOи/или NН, в присутствии каталитической композиции по п. 1; и b) превращают по меньшей мере часть упомянутого NOв Nи/или превращают по меньшей мере часть NНв по меньшей мере одно вещество из Nи NО. Технический результат - улучшение каталитических характеристик катализатора, улучшение его высокотемпературных параметров, улучшение гидротермальной устойчивости, увеличение устойчивости к сере и улучшение устойчивости к NO. 4 н. и 4 з.п. ф-лы, 4 пр., 5 ил.